Patent RU-2715995-C2 (RU)
Inventor: LI Chansyuj
IPC: C08F110/06
Filed: 2014-09-28
Granted: 2020-03-05
Abstract: Предложена каталитическая композиция, предназначенная для полимеризации олефина, содержащая следующие компоненты: a) твердый компонент катализатора, содержащий магний, титан, галогены, и по меньшей мере один внутренний донор электронов, содержащий неподеленную электронную пару; b) алкилалюминиевое соединение и c) внешний донор электронов, включающий первый внешний донор электронов С1 и второй внешний донор электронов С2, где отношение количества молей первого внешнего донора электронов к количеству молей второго внешнего донора электронов составляет (1-20):(20-1); в которой внутренний донор электронов выбран из группы, включающей сложные эфиры диолов, сукцинаты, фталаты и простые диэфиры; в которой первый внешний донор электронов С1 представляет собой малонат, который описывается общей формулой, представленной формулой (I) 
       , 
     в которой R 9  обозначает незамещенную С 1 -С 20 -гидрокарбильную группу, и R 7  и R 8 , одинаковые или отличающиеся друг от друга, выбраны из группы, включающей водород, галогены и незамещенные С 1 -С 20 -гидрокарбильные группы; в которой второй внешний донор электронов С2 выбран из группы, включающей силаны и простые диэфиры; где силаны описываются общей формулой R 41   m'' R 42   n'' Si(OR 43 ) 4-m''-n'' , в которой R 41  и R 42 , одинаковые или отличающиеся друг от друга, независимо могут быть выбраны из группы, включающей С 1 -С 20 -алкильные группы, С 3 -С 20 -циклоалкильные группы и С 6 -С 20 -арильные группы, в которой R 43  выбран из группы, включающей С 1 -С 20 -алкильные группы и С 3 -С 20 -пиклоалкильные группы, и m'' и n'' являются целыми числами, находящимися в диапазоне от 0 до 3 соответственно, и m''+n''<4; где простые диэфиры описываются общей формулой, представленной формулой (IV) 
       , 
     в которой R 31  и R 32 , одинаковые или отличающиеся друг от друга, выбраны из группы, включающей незамещенные обладающие линейной цепью С 1 -С 10 -алкильные группы, обладающие разветвленной цепью С 3 -С 15 -алкильные группы, С 6 -С 20 -арильные группы, С 7 -С 20 -алкиларильные группы и С 7 -С 20 -арилалкильные группы, R 31  и R 32  необязательно связаны с образованием кольца или не связаны друг с другом; где сложные эфиры диолов описываются общей формулой, представленной формулой (II) 
       , 
     в которой R 1  и R 2 , одинаковые или отличающиеся друг от друга, выбраны из группы, включающей незамещенные С 1 -С 20 -алкильные группы, С 6 -С 20 -арильные группы, С 7 -С 20 -алкиларильные группы и С 7 -С 20 -арилалкильные группы; R 3  и R 4 , одинаковые или отличающиеся друг от друга, выбраны из группы, включающей водород и незамещенные обладающие линейной цепью C 1 -С 10 -алкильные группы, обладающие разветвленной цепью С 3 -С 10 -алкильные группы, С 6 -С 10 -арильные группы, и С 7 -С 10 -алкиларильные или арилалкильные группы; и R 5  и R 6 , одинаковые или отличающиеся друг от друга, выбраны из группы, включающей незамещенные обладающие линейной цепью С 1 -С 10 -алкильные группы, обладающие разветвленной цепью С 3 -С 10 -алкильные группы, С 6 -С 10 -арильные группы, и С 7 -С 10 -алкиларильные или арилалкильные группы; где сукцинаты выбраны из группы, содержащей 2,3-диизопропилсукцинат; где фталаты описываются общей формулой, представленной формулой (III) 
       , 
     в которой R 21  выбран из группы, включающей обладающие линейной цепью С 1 -С 10 -алкильные группы, обладающие разветвленной цепью С 3 -С 15 -алкильные группы, С 3 -С 15 -циклоалкильные группы, С 6 -С 20 -арильные группы, С 7 -С 20 -алкиларильные группы и С 7 -С 20 -арилалкильные группы; ив которой R 22 -R 25 , одинаковые или отличающиеся друг от друга, выбраны из группы, включающей водород, незамещенные обладающие линейной цепью С 1 -С 10 -алкильные группы, обладающие разветвленной цепью С 3 -С 15 -алкильные группы, С 3 -С 15 -циклоалкильные группы, С 6 -С 20 -арильные группы и С 7 -С 20 -алкиларильные группы; где отношение количества молей компонента а) к количеству молей компонента b), рассчитанное с учетом отношения количества молей титана к количеству молей алюминия, составляет 1:(5-1000), и отношение количества молей компонента а) к количеству молей компонента с), рассчитанное с учетом отношения количества молей титана к количеству молей внешнего донора электронов, составляет 1:(0,1-100). Также предложена каталитическая система для преполимеризации, содержащая преполимер, полученный путем преполимеризации олефина в присутствии каталитической композиции, которая описана выше, и предложен способ полимеризации олефина, включающий полимеризацию олефина в присутствии каталитической композиции, которая описана выше, или каталитической системы для преполимеризации, описанной ранее. Технический результат - получение каталитической композиции, обладающей более высокой активностью, стереоспецифичностью и чувствительностью по отношению к водороду, с помощью которой получают полимеры, обладающие более широким молекулярно-массовым распределением. 3 н. и 16 з.п. ф-лы, 6 табл., 28 пр.